(57)【要約】【課題】低温環境下および高温保存後において良好な大電流放電特性を示すリチウム一次電池を提供する。【解決手段】本発明のリチウム一次電池は、金属リチウムまたはリチウム合金を負極活物質として含む負極と、正極活物質を含む正極と、非水電解質とを備える。前記負極の表面の少なくとも一部には、有機リチウム皮膜が形成されている。非水電解質は、非水溶媒およびそれに溶解した溶質を含む。さらに、非水電解質には、負極の表面に有機リチウム皮膜を形成可能なカルボン酸が添加されている。前記カルボン酸の添加量は、非水溶媒および溶質の合計１００重量部あたり、０．１重量部以下である。【選択図】図１
2010161037.tif 000002
【特許請求の範囲】
【請求項１】
金属リチウムまたはリチウム合金を負極活物質として含む負極と、正極活物質を含む正極と、非水電解質とを備え、
前記負極の表面の少なくとも一部には、有機リチウム皮膜が形成されており、
前記非水電解質は、非水溶媒および前記非水溶媒に溶解した溶質を含み、かつ前記非水電解質には、前記負極の表面の少なくとも一部に有機リチウム皮膜を形成可能なカルボン酸が添加されており、
前記カルボン酸の添加量は、前記非水溶媒および前記溶質の合計１００重量部あたり、０．１重量部以下である、リチウム一次電池。
【請求項２】
前記カルボン酸の添加量が、前記非水溶媒および前記溶質の合計１００重量部あたり、０．０２重量部以上である、請求項１記載のリチウム一次電池。
【請求項３】
前記カルボン酸が、Ｃ3Ｈ7ＣＯＯＨおよびＣ4Ｈ9ＣＯＯＨよりなる群から選択される少なくとも１種である、請求項１または２記載のリチウム一次電池。
【請求項４】
前記正極活物質が、フッ化黒鉛を含む、請求項１〜３のいずれかに記載のリチウム一次電池。
【請求項５】
前記非水溶媒が、γ−ブチロラクトンを含む、請求項１〜４のいずれかに記載のリチウム一次電池。
【請求項６】
前記溶質が、ＬｉＢＦ4を含む、請求項５記載のリチウム一次電池。
【請求項７】
（i）正極活物質を含む正極を作製する工程、
（ii）金属リチウムまたはリチウム合金を負極活物質として含む負極を作製する工程、
（iii）非水溶媒と、溶質とを混合して、非水電解質を調製する工程、
（iv）前記非水電解質に、前記負極の表面の少なくとも一部に有機リチウム皮膜を形成可能なカルボン酸を添加する工程、および
（v）前記正極および前記負極に、前記カルボン酸を含む非水電解質を接触させる工程
を含み、
前記カルボン酸の添加量が、前記非水溶媒および前記溶質の合計１００重量部あたり、０．１重量部以下である、リチウム一次電池の製造方法。
【請求項８】
前記カルボン酸の添加量が、前記非水溶媒および前記溶質の合計１００重量部あたり、０．０２重量部以上である、請求項７記載のリチウム一次電池の製造方法。
【請求項９】
前記正極活物質が、フッ化黒鉛を含む、請求項７または８記載のリチウム一次電池の製造方法。
【請求項１０】
前記カルボン酸が、Ｃ3Ｈ7ＣＯＯＨおよびＣ4Ｈ9ＣＯＯＨよりなる群から選択される少なくとも１種である、請求項７〜９のいずれかに記載のリチウム一次電池の製造方法。
【請求項１１】
前記非水溶媒が、γ−ブチロラクトンを含む、請求項７〜１０のいずれかに記載のリチウム一次電池の製造方法。
【請求項１２】
前記溶質が、ＬｉＢＦ4を含む、請求項１１記載のリチウム一次電池の製造方法。
【発明の詳細な説明】
【技術分野】
【０００１】
本発明は、リチウム一次電池に関する。さらに詳しくは、本発明は、主に、金属リチウムまたはリチウム合金を含む負極の改良に関する。
【背景技術】
【０００２】
従来から、リチウム一次電池は、起電力が高く、高エネルギー密度を有することから、携帯機器、車載用電子機器などの電子機器の主電源やメモリーバックアップ用電源として広く用いられている。リチウム一次電池は、二酸化マンガンなどの金属酸化物、フッ化黒鉛などの正極活物質からなる正極、セパレータ、リチウムまたはリチウム合金からなる負極および非水電解液を含む。リチウム一次電池の中でも、フッ化黒鉛を用いたリチウム一次電池は、二酸化マンガンなどの金属酸化物を用いたリチウム一次電池に比べて、長期貯蔵性および高温環境下での安定性に優れ、使用可能な温度範囲が広い。
【０００３】
最近では、電子機器の小型化、軽量化および高性能化が進み、それに伴って、リチウム一次電池に対しても、電池性能のさらなる向上が求められている。また従来、リチウム一次電池は、人の生活域に基づき、−２０℃〜６０℃程度の温度範囲で主に使用されていた。しかし、特に車載用電子機器の主電源またはメモリーバックアップ用電源としてリチウム一次電池を用いる場合、リチウム一次電池には、約−４０℃の低温から約１２５℃の高温までの幅広い温度範囲で、十分な放電特性を発揮することが要求される。
【０００４】
リチウム一次電池は、放電初期に電圧が降下した後、緩やかに電圧が上昇するという放電特性を示す。放電初期の電圧降下の度合が大きいほど、電池性能が低い。この放電特性は、低温時および大電流放電時に顕著になる。このような放電特性の改良のため、負極の表面の抵抗を低減する取組がなされている。
【０００５】
しかしながら、負極表面の抵抗が低減されると、即ち負極表面が活性化されると、リチウム一次電池の放電特性は改良されるが、高温保存後には、リチウム一次電池の電池特性は著しく劣化する。負極表面が活性化されることにより、高温保存時に、負極と非水電解質との反応が促進され、反応生成物が負極表面に堆積し、抵抗成分となるためである。つまり、負極の表面の改良による放電特性の向上は、保存特性の低下を招く可能性が高い。よって、負極表面の抵抗を低減させたとしても、放電特性の向上と保存特性の向上とを両立させることは非常に困難である。
【０００６】
一方、リチウム二次電池は、負極活物質として炭素材料などを用いている。このため、リチウム二次電池の負極の抵抗は、リチウム一次電池と比べて小さく、よって放電特性が良好である。リチウム二次電池の負極において、充電状態では、非水溶媒はほとんど還元されないが、充電状態でかつ高温で保存した場合には、非水溶媒の分解が生じる。つまり、リチウム二次電池は、充電状態において、高温保存時の特性劣化が大きい。そのため、リチウム二次電池には、充電状態での高温保存特性の向上が求められている。
【０００７】
例えば、特許文献１には、非水溶媒と、溶質と、フッ化水素と、カルボキシル基または無水カルボン酸基を有する化合物とを含む非水電解液、ならびに前記非水電解液を含む非水電解液二次電池が開示されている。特許文献１において、フッ化水素の量は、非水溶媒と溶質の合計量に対して０．０００５〜０．７重量％であり、カルボキシル基または無水カルボン酸基を有する化合物の量は、非水溶媒と電解質の合計量に対して０．０１〜４．０重量％であることが開示されている。
【０００８】
上記のように、充電状態のリチウム二次電池の負極上では、非水電解質に含まれる非水溶媒の種類によっては、微小ながらも非水電解質が還元分解する。この還元分解は特に高温で顕著に現れる。還元分解が起こると、反応生成物が電極上を覆い、リチウムイオンの移動を阻害し、電池の放電特性が低下する。このため、非水電解質に使用される高誘電率の非水溶媒として、常温で固体ではあるものの、還元分解反応が継続的に起こりにくいエチレンカーボネートを使用する試みや、特許文献１のように、様々な添加剤を加えることによって、還元分解反応を抑制しようという試みがされている。
【０００９】
以上のように、リチウム二次電池では、非水電解質の分解を抑制し、電池の放電特性の低下を抑制するための検討が多くなされている。
【００１０】
リチウム一次電池では、負極活物質として、金属リチウムまたはリチウム合金を使用するため、負極の反応性が高い。炭素材料などを負極活物質として含むリチウム二次電池のように、充電されることにより非水溶媒が還元されるのとは異なり、リチウム一次電池では、電池組立時から非水電解質が還元され、還元生成物が負極表面を覆い、よって負極の抵抗を増加させる。さらに、リチウム一次電池においては、放電時に、負極表面で、前記還元生成物からなる皮膜の一部が破壊されて、負極の表面がさらに活性化し、非水電解質の還元が促進される。このため、放電特性が低下する。反面、還元分解による皮膜の生成は、保存特性を向上させる場合がある。
【００１１】
また、リチウム二次電池では、通常−２０℃程度の低温で放電可能であることと、６０℃程度の高温での保存特性が求められる。リチウム一次電池を特に車載用電子機器の主電源またはメモリーバックアップ用電源として用いる場合、リチウム一次電池には、−４０℃程度の低温で放電可能であることと、１２５℃以上の高温での保存特性が良好であることが求められる。従来、低温での放電を可能とするために負極を活性な状態に維持しながら、高温保存時の非水電解質の還元分解反応を抑制して、高温保存後の低温での放電特性を向上させることは、これまであまり検討されていない。
【００１２】
さらに、リチウム一次電池などの一次電池は、電池容量の一部を放電する部分放電が繰り返され、完全放電される場合がある。
例えば、特許文献２には、低温放電特性を維持しつつ、部分放電後の１年以上にわたる室温での長期保存時における内部抵抗の上昇を抑制するために、非水電解液電池の非水電解液に、添加剤として、アセト酢酸メチル、アセト酢酸エチル、アセト酪酸メチルなどを添加することが開示されている。なお、特許文献２に開示される非水電解液電池は、リチウムまたはリチウム合金あるいは電気化学的にリチウムを吸蔵放出可能な炭素材料からなる負極と、金属酸化物を活物質とする正極と、前記非水電解液とを備える。
【００１３】
非水電解液に含まれる非水溶媒として低粘度溶媒を使用すると、優れた低温放電特性を得ることができる。しかし、このような電池を、放電容量を半分以上放電させた状態で、つまり負極表面が活性化された状態で、室温で長期間放置すると、負極上に非水溶媒に由来する皮膜が形成され、次第に電池の内部抵抗が上昇することがある。この場合、放電特性が低下する。
【００１４】
特許文献２では、低沸点溶媒を使用することで、良好な放電特性を得、特許文献２に示す添加剤を組み合わせることで、マンガンなどの触媒作用による低沸点溶媒の分解を防ぎ、電池の放電特性を１年以上にわたって維持することができる。
【００１５】
しかし、車載用電子機器の主電源またはメモリーバックアップ用電源として用いる場合、リチウム一次電池には、約−４０℃の低温から約１２５℃の高温までの幅広い温度範囲での使用が求められている。低沸点溶媒を使用すると、高温保存時に電解液が分解してしまい、電池の膨れなどによる放電特性の低下が発生するため、車載用電子機器での使用は困難である。
【特許文献１】特開２００１−３０７７７０号公報
【特許文献２】特開２０００−２６８８６０号公報（特許第３７１７６９８号公報）
【発明の開示】
【発明が解決しようとする課題】
【００１６】
本発明は、低温環境下および高温保存後において良好な大電流放電特性を示すリチウム一次電池を提供することを目的とする。
【課題を解決するための手段】
【００１７】
本発明者らは、上記問題を解決するために鋭意研究を重ねた結果、本発明を完成するに至った。すなわち、本発明のリチウム一次電池は、金属リチウムまたはリチウム合金を負極活物質として含む負極と、正極活物質を含む正極と、非水電解質とを備える。前記負極の表面の少なくとも一部には、有機リチウム皮膜が形成されており、前記非水電解質は、非水溶媒、および前記非水溶媒に溶解した溶質を含み、かつ前記非水電解質には、前記負極の表面に有機リチウム皮膜を形成可能なカルボン酸が添加されている。前記カルボン酸の添加量は、非水溶媒と溶質との合計１００重量部あたり０．１重量部以下である。
【００１８】
前記カルボン酸の添加量は、非水溶媒と溶質との合計１００重量部あたり０．０２重量部以上であることが好ましい。前記カルボン酸は、Ｃ3Ｈ7ＣＯＯＨおよびＣ4Ｈ9ＣＯＯＨよりなる群から選択される少なくとも１種であることが好ましい。
【００１９】
前記正極活物質は、フッ化黒鉛を含むことが好ましい。
【００２０】
前記非水溶媒は、γ−ブチロラクトンを含むことが好ましい。非水溶媒がγ−ブチロラクトンを含む場合、溶質は、ＬｉＢＦ4を含むことが好ましい。
【００２１】
また、本発明は、
（i）正極活物質を含む正極を作製する工程、
（ii）金属リチウムまたはリチウム合金を負極活物質として含む負極を作製する工程、
（iii）非水溶媒と、溶質とを混合して、非水電解質を調製する工程、
（iv）前記非水電解質に、前記負極の表面の少なくとも一部に有機リチウム皮膜を形成可能なカルボン酸を添加する工程、および
（v）前記正極および前記負極に、前記カルボン酸を含む非水電解質を接触させる工程
を含む、リチウム一次電池の製造方法に関する。前記カルボン酸の量は、前記非水溶媒および前記溶質の合計１００重量部あたり、０．１重量部以下である。
前記カルボン酸の添加量は、前記非水溶媒および前記溶質の合計１００重量部あたり、０．０２重量部以上であることが好ましい。前記カルボン酸は、Ｃ3Ｈ7ＣＯＯＨおよびＣ4Ｈ9ＣＯＯＨよりなる群から選択される少なくとも１種であることが好ましい。
【００２２】
前記製造方法において、前記正極活物質は、フッ化黒鉛を含むことが好ましい。
【００２３】
前記非水溶媒は、γ−ブチロラクトンを含むことが好ましい。このとき、前記溶質は、ＬｉＢＦ4を含むことが好ましい。
【発明の効果】
【００２４】
本発明においては、非水電解質に、非水溶媒と溶質の合計１００重量部あたり０．１重量部以下の量で、負極の表面に有機リチウム皮膜を形成可能なカルボン酸が添加されている。これにより、抵抗が小さい有機リチウム皮膜（カルボン酸リチウム皮膜）が負極上に形成される。前記皮膜により、低温環境下においても、負極の抵抗を小さく維持できる。また、前記皮膜により、負極での非水電解質（非水溶媒）の還元反応を抑制でき、非水溶媒に由来する還元生成物が負極上に堆積されることも抑制できる。さらには、前記皮膜により、高温保存時にも、非水溶媒の還元反応が抑制され、還元生成物が負極上に堆積されることを抑制できる。よって高温保存時にも、前記負極の抵抗の増大を抑制することができる。
従って、本発明により、低温環境下および高温保存後において、良好な大電流放電特性を示すリチウム一次電池を得ることができる。
【発明を実施するための最良の形態】
【００２５】
図１に、本発明の一実施形態に係るリチウム一次電池を概略的に示す縦断面図を示す。図１のコイン型リチウム一次電池１０は、正極１１、負極１２、正極１１と負極１２との間に配置されたセパレータ１３、および非水電解質（図示せず）を含む。正極１１は、正極ケース１４に接しており、負極１２は負極ケース1５に接している。電池１０は、正極ケース１４の開口端部を、ガスケット１６を介して負極ケース１５の周縁部にかしめることにより密閉されている。非水電解質は、非水溶媒と、それに溶解した溶質とを含む。
【００２６】
負極１２は、負極活物質として、金属リチウムまたはリチウム合金を含有する。リチウム合金は、金属リチウムに比べると、物性および表面状態の改良が期待される。
リチウム合金としては、リチウム一次電池の分野で常用される材料を使用できる。このような材料は、マトリックス成分であるリチウムと、リチウムと合金化が可能な金属とを含む。リチウムと合金化が可能な金属としては、たとえば、アルミニウム、錫、マグネシウム、インジウム、カルシウム、マンガンなどが挙げられる。リチウム合金は、これらの金属うちの１種を含んでいてもよいし、２種以上を含んでいてもよい。
リチウムと合金化が可能な金属の含有量は特に制限はないが、リチウム合金の５重量％以下であることが好ましい。前記金属の量が５重量％を超えると、リチウム合金の融点の上昇、硬度の増加、加工性の低下などが起こり易くなるおそれがある。
【００２７】
金属リチウムまたはリチウム合金は、従来のリチウム一次電池用負極と同様に、最終的に得られるリチウム一次電池の形状および寸法、規格性能などに応じて、任意の形状および厚さに成形される。例えば、リチウム一次電池がコイン型電池である場合は、金属リチウムまたはリチウム合金は、径５〜２５ｍｍ程度、厚さ０．２〜２．０ｍｍ程度の円盤状に成形される。
【００２８】
負極１２に含まれる金属リチウムおよびリチウム合金は、非水電解質との反応性が高い。そこで、本発明においては、非水電解質に、負極１２の表面に有機リチウム皮膜を形成可能なカルボン酸が添加されている。前記カルボン酸の添加量は、非水溶媒と溶質との合計１００重量部あたり０．１重量部以下である。
【００２９】
非水電解質と負極１２とが接触すると、非水電解質に含まれるカルボン酸と、負極１２に含まれるリチウムとが反応し、負極１２の表面に、抵抗の小さい有機リチウム皮膜が適切に形成される。前記有機リチウム皮膜は、放電により破損されにくい。このため、負極１２の抵抗を、低温環境下で放電する場合においても小さく維持できる。
さらに、高温保存時において、前記有機リチウム皮膜により、負極１２での非水電解質の還元反応が抑制される。非水電解質の還元反応が抑制されるため、還元生成物が負極１２上に堆積されることが抑制される。よって、高温保存時に、負極１２の抵抗の増大を抑制することができ、その結果、高温保存後の放電においても、負極の抵抗を小さく維持できる。
従って、本発明により、低温環境下および高温保存後における大電流放電特性に優れたリチウム一次電池を得ることができる。
【００３０】
前記カルボン酸の添加量が、非水溶媒と溶質との合計１００重量部あたり０．１重量部を超えると、必要以上に厚い有機リチウム皮膜が形成される。このため、負極１２の抵抗が増加してしまう。さらには、余分なカルボン酸が、高温保存時に、正極１１で酸化分解されて、ガスが発生する可能性がある。この場合、電池の放電特性が低下する。
【００３１】
前記カルボン酸の添加量は、負極１２の表面に抵抗の小さい有機リチウム皮膜が十分に形成されるため、非水溶媒と溶質との合計１００重量部あたり０．０２重量部以上であることが好ましい。前記カルボン酸の量が０．０２重量部未満である場合、負極１２の表面に形成される有機リチウム皮膜が不十分となることがある。さらには、負極１２の表面に、前記カルボン酸に由来する有機リチウム皮膜のほかに、異なる成分の皮膜が形成されることもある。これらの場合、負極１２の抵抗が増加することがある。
【００３２】
前記カルボン酸の添加量は、非水溶媒と溶質との合計１００重量部あたり０．０２〜０．０５重量部であることがさらに好ましい。
【００３３】
本発明で用いることのできるカルボン酸としては、ＨＣＯＯＨ（ギ酸）、ＣＨ3ＣＯＯＨ（酢酸）、Ｃ2Ｈ5ＣＯＯＨ（プロピオン酸）、Ｃ3Ｈ7ＣＯＯＨ（酪酸）、Ｃ4Ｈ9ＣＯＯＨ（吉草酸）、Ｃ5Ｈ11ＣＯＯＨ（カプロン酸）、Ｃ7Ｈ13ＣＯＯＨ（エナント酸）などが挙げられる。これらのカルボン酸は、単独で用いてもよいし、２種以上を組み合わせて用いてもよい。
【００３４】
上記カルボン酸の中でも、Ｃ3Ｈ7ＣＯＯＨ（酪酸）およびＣ4Ｈ9ＣＯＯＨ（吉草酸）が好ましい。酪酸および吉草酸は、分子量が比較的小さく、非水電解質を過度に希釈することがないからである。これらのうちでも、酪酸が特に好ましい。酪酸は、価格も比較的安価であり、かつ入手しやすいからである。
なお、分子量の大きなカルボン酸を用いると、非水電解質が過度に希釈されることがある。分子量の小さなカルボン酸は水分と混ざりやすい。このため、分子量の小さなカルボン酸は、リチウム一次電池に用いる場合、その取り扱いが難しい。
【００３５】
上記のように、非水電解質には、溶質、非水溶媒およびカルボン酸が含まれる。
溶質は、非水溶媒に溶解する支持塩である。溶質としては、リチウム一次電池の分野で常用される材料を使用できる。溶質としては、例えば、ヘキサフルオロリン酸リチウム（ＬｉＰＦ6）、テトラフルオロ硼酸リチウム（ＬｉＢＦ4）、トリフルオロメタンスルホン酸リチウム（ＬｉＣＦ3ＳＯ3）、リチウムビス（トリフルオロメチルスルホニル）イミド（ＬｉＮ（ＣＦ3ＳＯ2）2）、リチウムビス（ペンタフルオロエチルスルホニル）イミド（ＬｉＮ（Ｃ2Ｆ5ＳＯ2）2）、リチウム（トリフルオロメチルスルホニル）（ノナフルオロブチルスルホニル）イミド（ＬｉＮ（ＣＦ3ＳＯ2）（Ｃ4Ｆ9ＳＯ2））、リチウムトリス（トリフルオロメチルスルホニル）メチド（ＬｉＣ（ＣＦ3ＳＯ2）3）、過塩素酸リチウム（ＬｉＣｌＯ4）などが挙げられる。これらは、単独で用いてもよいし、２種以上を組み合わせて用いてもよい。
【００３６】
溶質濃度は特に制限されないが、０．７〜１．５モル／Ｌであることが好ましい。溶質濃度が０．７モル／Ｌ未満では、室温における放電特性、長期保存特性などが低下するおそれがある。溶質濃度が１．５モル／Ｌを超えると、−４０℃程度の低温環境下での非水電解質の粘度上昇、イオン伝導度の低下などが顕著になるおそれがある。
【００３７】
非水溶媒としては、リチウム一次電池の分野で常用される溶媒を、特に限定することなく使用できる。非水溶媒としては、例えば、γ−ブチロラクトン、γ−バレロラクトン、プロピレンカーボネート、エチレンカーボネート、ブチレンカーボネート、ビニレンカーボネート、１，２−ジメトキシエタン、１，２−ジエトキシエタン、１，３−ジオキソラン、ジメチルカーボネート、ジエチルカーボネート、エチルメチルカーボネート、Ｎ，Ｎ−ジメチルホルムアミド、テトラヒドロフラン、２−メチルテトラヒドロフラン、ジメチルスルホキシド、ホルムアミド、アセトアミド、ジメチルホルムアミド、ジオキソラン、アセトニトリル、プロピルニトリル、ニトロメタン、エチルモノグライム、トリメトキシメタン、ジオキソラン、ジオキソラン誘導体、スルホラン、メチルスルホラン、プロピレンカーボネート誘導体、テトラヒドロフラン誘導体などが挙げられる。これらは、単独でも用いてもよいし、２種以上を組み合わせて用いてもよい。
【００３８】
これらの中でも、幅広い温度範囲で安定であり、溶質を溶解し易いため、γ−ブチロラクトンが好ましい。
非水溶媒がγ−ブチロラクトンを含む場合、溶質はＬｉＢＦ4を含むことが好ましい。γ−ブチロラクトンとＬｉＢＦ4との併用により、リチウム一次電池の高温保存特性をさらに向上させることができる。
【００３９】
非水電解質への前記カルボン酸の添加量を、非水溶媒および溶質の合計１００重量部あたり０．０２〜０．１重量部とした場合、有機リチウム皮膜が形成された後に非水電解質に含まれる前記カルボン酸の量は、前記カルボン酸の添加量よりも減少する。
一方で、非水溶媒が、γ−ブチロラクトンのようにＬｉと反応してカルボン酸およびカルボン酸リチウムを生成する溶媒を含む場合、負極の表面に有機リチウム皮膜が形成された後に非水電解質に含まれるカルボン酸の量は、添加したカルボン酸の量から増加することがある。
以上を鑑みると、有機リチウム皮膜が形成されたのちに非水電解質に含まれるカルボン酸の量は、非水溶媒の種類にもよるが、非水溶媒および溶質の合計１００重量部あたり、０．２重量部以下であることが好ましいと考えられる。
【００４０】
なお、本発明においては、前記カルボン酸を非水電解質に予め添加することにより、上記で説明した効果を安定に、かつ顕著に向上させている。
【００４１】
正極１１は、正極活物質層を含むことができる。正極活物質層は、例えば、正極活物質、導電材および結着剤を含む。
正極活物質としては、リチウム一次電池の分野で常用される材料を使用できる。正極活物質としては、フッ化黒鉛、金属酸化物などが好ましい。
【００４２】
フッ化黒鉛は、長期信頼性、安全性、高温安定性などの点で優れている。特に、化学式（ＣＦx）n（０．９≦ｘ≦１．１）で表されるフッ化黒鉛が好ましい。
フッ化黒鉛は、例えば、石油コークス、人造黒鉛などをフッ素化することにより得ることができる。この方法では、通常、石油コークス、人造黒鉛などの炭素系材料（Ｃ）とフッ素（Ｆ）とを１：ｘ（モル比）の割合で反応させる。これにより、ＣとＦとが前記１：ｘの割合で結合した物質が多数（ｎ）集合した集合体が得られる。前記集合体がフッ化黒鉛と呼ばれている。
【００４３】
金属酸化物としては、二酸化マンガン、酸化銅などが挙げられる。
【００４４】
正極活物質である上記材料は、単独で用いてもよいし、２種以上を組み合わせて用いてもよい。
【００４５】
中でも、本発明においては、正極活物質として、フッ化黒鉛を用いることが好ましい。
カルボン酸を添加剤として含まず、非水溶媒と溶質のみから構成される従来の非水電解質を用い、正極活物質としてフッ化黒鉛を用いた場合、フッ化黒鉛から遊離するフッ素が負極のリチウムと反応して、絶縁体であるフッ化リチウム（ＬｉＦ）皮膜が、負極の表面に形成されやすい。ＬｉＦ皮膜が形成されると、負極の抵抗が増加する。また、前記ＬｉＦ皮膜の形成は、高温保存時に促進される。
一方で、本発明のリチウム一次電池においては、非水電解質に、カルボン酸を添加剤として添加している。非水電解質と負極とが接触すると、負極表面に、前記カルボン酸に由来する有機リチウム皮膜が形成される。正極にフッ化黒鉛が含まれている場合、この有機リチウム皮膜は、詳しくは不明であるが、フッ化黒鉛から遊離したフッ素が負極のリチウムと反応するのを抑制し、負極の表面にＬｉＦ皮膜が形成されるのを抑制すると考えられる。
【００４６】
導電材としては、使用される正極活物質の放電時の電位範囲において化学変化を起こさない電子伝導体を使用できる。前記電子伝導体としては、例えば、グラファイト類、カーボンブラック類、炭素繊維、金属繊維、有機導電性材料が挙げられる。これらの材料は、単独で用いてもよいし、２種以上を組み合わせて用いてもよい。導電材の添加量は特に限定されないが、例えば、正極活物質１００重量部あたり５〜３０重量部とすることができる。
【００４７】
用いられる結着剤は、使用される正極活物質の放電時の電位範囲において化学変化を起こさなければ、特に限定されない。前記結着剤としては、例えば、フッ素系樹脂、スチレン−ブタジエン系ゴム、フッ素系ゴム、ポリアクリル酸、ポリフッ化ビニリデンなどが挙げられる。これらの材料は単独で用いてもよいし、２種以上を組み合わせて用いてもよい。結着剤の添加量は特に限定されないが、例えば、正極活物質１００重量部あたり３〜１５重量部とすることができる。
【００４８】
セパレータ１３としては、リチウム一次電池内部の環境に耐性を有する材料からなる多孔質膜を使用できる。セパレータ１３としては、例えば、合成樹脂製の不織布、合成樹脂製の多孔質フィルムなどが挙げられる。多孔質フィルムは微多孔フィルムとも呼ばれる。不織布に用いられる合成樹脂としては、例えば、ポリプロピレン、ポリフェニレンサルファイド、ポリブチレンテレフタレートなどが挙げられる。これらの中でも、耐高温性、耐溶剤性、保液性に優れるため、ポリフェニレンサルフィドおよびポリブチレンテレフタレートが好ましい。多孔質フィルムに用いられる合成樹脂としては、ポリエチレン、ポリプロピレンなどが挙げられる。
【００４９】
正極ケース１４は、正極集電体および正極端子を兼ねる。負極ケース１５は、負極集電体および負極端子を兼ねる。正極ケース１４および負極ケース１５の構成材料には、リチウム一次電池の分野で常用される材料を使用できる。このような材料としては、例えば、ステンレス鋼が挙げられる。
【００５０】
ガスケット１６は、主に、正極ケース１４と負極ケース１５とを絶縁する。ガスケット１６の構成材料としては、例えば、ポリプロピレン、ポリフェニレンサルファイド、ポリエーテルエーテルケトンなどの合成樹脂を使用できる。中でも、耐高温性および耐溶剤性に優れ、さらに成形性も良好であるため、ポリフェニレンサルファイドが好ましい。
【００５１】
なお、上記非水電解質に含まれるカルボン酸の量は、非水電解質の調製時に非水電解質に含まれるカルボン酸の量である。
【００５２】
本発明のリチウム一次電池は、
（i）正極活物質を含む正極を作製する工程、
（ii）金属リチウムまたはリチウム合金を負極活物質として含む負極を作製する工程、
（iii）非水溶媒と、溶質とを混合して、非水電解質を調製する工程、
（iv）前記非水電解質に、前記負極の表面の少なくとも一部に有機リチウム皮膜を形成可能なカルボン酸を添加する工程、および
（v）前記正極および前記負極に、前記カルボン酸を含む非水電解質を接触させる工程
を含む方法により作製することができる。前記工程（iv）において、非水電解質に添加される前記カルボン酸の量は、非水溶媒および溶質の合計１００重量部あたり、０．１重量部以下である。上記と同様に、前記カルボン酸の添加量は、非水溶媒および溶質の合計１００重量部あたり、０．０２重量部以上であることが好ましい。
前記カルボン酸は、Ｃ3Ｈ7ＣＯＯＨおよびＣ4Ｈ9ＣＯＯＨよりなる群から選択される少なくとも１種であることが好ましい。
【００５３】
工程（v）は、例えば、コイン型電池の場合、正極ケースの内底面に、正極を配置し、正極上にセパレータを配置して、正極およびセパレータに非水電解質を含浸させ、次いで、負極が圧着された負極ケースを、負極と正極とがセパレータを介して対向するように正極ケースに装着することにより行うことができる。または、工程（v）は、負極が圧着された負極ケースにセパレータを配置して、負極およびセパレータに非水電解質を含浸させ、次いで、負極と正極とがセパレータを介して対向するように正極を配置し、正極ケースを負極ケースに装着することによっても行うことができる。
捲回型電極群または積層型電極群を含む電池の場合、電池ケースに電極群を収容し、前記電池ケースに非水電解質を注液することにより、前記工程（v）を行うことができる。
【００５４】
正極を作製する工程（i）、負極を作製する工程（ii）、および非水電解質を調製する工程（iii）は、当該分野で公知の方法を用いて行うことができる。
【００５５】
上記と同様に、正極活物質は、フッ化黒鉛を含むことが好ましい。非水溶媒は、γ−ブチロラクトンを含むことが好ましい。非水溶媒がγ−ブチロラクトンを含む場合、溶質は、ＬｉＢＦ4を含むことが好ましい。
【００５６】
なお、前記工程（iii）と工程（iv）とは、同時に行ってもよい。つまり、上記作製方法は、（iiia）非水溶媒と、溶質と、負極の表面に有機リチウム被膜を形成可能なカルボン酸とを混合して、カルボン酸を含む非水電解質を調製する工程を含んでいてもよい。
【実施例】
【００５７】
以下、実施例に基づいて、本発明を具体的に説明する。
【００５８】
《実施例１》
以下の手順で、図１に示すコイン型のリチウム一次電池を作製した。
（１）非水電解質の調製
非水溶媒であるγ−ブチロラクトンに、溶質であるテトラフルオロ硼酸リチウム（ＬｉＢＦ4）を１モル／Ｌの濃度で溶解させて、非水電解質を得た。続いて、得られた非水電解質に、酪酸を添加した。酪酸の添加量は、非水溶媒と溶質の合計１００重量部あたり、０．０２重量部とした。
【００５９】
（２）正極の作製
石油コークスをフッ素化して、正極活物質であるフッ化黒鉛（（ＣＦ1.0）n）を得た。このフッ化黒鉛と、アセチレンブラック（導電材）と、スチレン−ブタジエンゴム（結着剤）とを、１００：１５：６の重量比で混合した。この混合物に、水とイソプロピルアルコールを加えて十分に混練して、正極合剤を作製した。この正極合剤を、７０℃で乾燥した後、所定の金型と油圧プレス機を用いて加圧成形して、直径１６ｍｍ、厚み３ｍｍのペレットを作製した。このペレットを１００℃で１２時間乾燥して、正極を得た。
【００６０】
（３）負極の作製
厚み１．３ｍｍのリチウム金属をφ１８．０ｍｍの円形に打ち抜いて、負極を得た。得られた負極は、ステンレス鋼製の負極ケースの内底面に圧着しておいた。なお、負極の作製および負極の負極ケースへの圧着は、露点−５０℃以下のドライエア中で行った。
【００６１】
（４）電池の組立
ステンレス鋼製の正極ケースの内底面に、正極を配置し、正極上にセパレータを配置した。その後、所定量の非水電解質を注入して、正極およびセパレータに非水電解質を含浸させた。セパレータには、ポリブチレンテレフタレート製不織布を用いた。非水電解質には、手順（１）で調製した非水電解質を用いた。
【００６２】
次に、負極が圧着された負極ケースを、負極と正極とがセパレータを介して対向するように正極ケースに装着した。正極ケースの開口端部を、ガスケットを介して負極ケースの周縁部にかしめつけて、正極ケースの開口部を封口した。このようにしてコイン型電池（外径２４．５ｍｍ、厚み５．０ｍｍ）を作製した。電池作製は、露点−５０℃以下のドライエア中で行った。
このようにして得られたコイン型電池を、電池１とした。
【００６３】
《実施例２》
酪酸の添加量を、非水溶媒と溶質の合計１００重量部あたり、０．０５重量部としたこと以外は、実施例１と同様にして、電池２を得た。
【００６４】
《実施例３》
酪酸の添加量を、非水溶媒と溶質の合計１００重量部あたり、０．１重量部としたこと以外は、実施例１と同様にして、電池３を得た。
【００６５】
《実施例４》
酪酸の代わりに吉草酸を用いたこと以外は、実施例２と同様にして、電池４を作製した。
【００６６】
《比較例１》
酪酸の添加量を、非水溶媒と溶質の合計１００重量部あたり、０．２重量部としたこと以外は、実施例１と同様にして、比較電池１を得た。
【００６７】
《比較例２》
非水電解質に酪酸を添加しなかったこと以外は、実施例１と同様にして、比較電池２を作製した。
【００６８】
《実施例５》
本実施例では、正極活物質として二酸化マンガン（ＭｎＯ2）を用い、導電材としてケッチェンブラックを用い、結着剤としてフッ素樹脂（ポリフルオロエチレン（ＦＥＰ）（ネオフロン；ダイキン工業（株）製））を用いた。正極活物質と、導電材と、結着剤とを、１００：３：６の重量比で混合した。この混合物を用いたこと以外、実施例１と同様にして、正極を作製した。
【００６９】
非水電解質は、以下のようにして調製した。非水溶媒であるプロピレンカーボネート（ＰＣ）とジメトキシエタン（ＤＭＥ）との体積比１：１の混合溶媒（ＰＣ−ＤＭＥ溶媒）に、溶質である過塩素酸リチウム（ＬｉＣｌＯ4）を０．５モル／Ｌの濃度で溶解させた。得られた溶液に、酪酸を添加した。酪酸の添加量は、ＰＣ−ＤＭＥ溶媒と溶質との合計１００重量部あたり０．０５重量部とした。さらに、前記溶液に、１，３−プロパンスルトンを添加した。１，３−プロパンスルトンの添加量は、ＰＣ−ＤＭＥ溶媒と溶質との合計１００重量部あたり、２重量部とした。なお、１，３−プロパンスルトンは、二酸化マンガンの反応性が非常に高いので、高温保存時に正極の反応性を低下させるために添加した。
【００７０】
前記のようにして作製した正極および非水電解質を用いたこと以外は、実施例１と同様にして、電池５を得た。
【００７１】
《比較例３》
非水電解質に酪酸を添加しなかったこと以外は、実施例５と同様にして、比較電池３を得た。
【００７２】
［評価１］
電池１〜５および比較電池１〜３を、以下の評価試験に供した。
【００７３】
（Ａ）初期静特性の評価
作製直後の各電池を、それぞれ１０セルずつ、４ｍＡの定電流での３０分間の予備放電に供した。予備放電後の各電池を、さらに、６０℃で１日間エージングし、開回路電圧（ＯＣＶ）を安定させた。この後、各電池のＯＣＶと１ｋＨｚでの内部抵抗を室温で測定した。結果を表１〜２に示す。表１〜２において、測定されたＯＣＶおよび内部抵抗は、それぞれ、初期電池電圧および初期内部抵抗としている。表１〜２の各電池の初期電池電圧値および初期内部抵抗値は、１０セルの平均値である。
その結果、いずれの電池にも異常が認められなかった。
【００７４】
（Ｂ）低温での大電流放電特性の評価
各電池を、それぞれ３セルずつ、６０℃で１日間エージングした。エージング後の各電池を、−４０℃の環境下でパルス放電させて、低温での大電流放電特性を評価した。具体的には、−４０℃の環境下で、１０ｍＡで２０ｍ秒間定電流放電し、次いで６０秒間休止するサイクルを７２０時間（３０日間）繰り返した。各サイクルにおけるパルス放電時の電圧の経時変化を測定した。７２０時間後における最小のパルス電圧（最小パルス電圧）を求めた。結果を表１〜２に示す。表１〜２の各電池の最小パルス電圧は、３セルの平均値である。
【００７５】
（i）カルボン酸の量および種類を変化させた実施例１〜４および比較例１〜２の結果を
、表１に示す。
【００７６】
【表１】
2010161037.tif 000003
【００７７】
（ii）正極活物質に二酸化マンガン（ＭｎＯ2）を用いた実施例５および比較例３の結果
を、表２に示す。
【００７８】
【表２】
2010161037.tif 000004
【００７９】
［評価２］
各電池の高温保存特性を調べた。具体的には、電池２および比較電池２を、それぞれ６セルずつ、６０℃で１日間エージングした。エージング後の各電池を、３セルずつ、１２５℃の高温環境下で、３日保存した。同様に、エージング後の各電池を、３セルずつ、１２５℃の高温環境下で、１０日保存した。保存後の各電池を、以下の評価試験に供した。
【００８０】
（Ｃ）１２５℃で保存した後の静特性の評価
３日間保存した各電池を、室温で３時間放置し、この後、各電池のＯＣＶおよび１ｋＨｚでの内部抵抗を測定した。同様に、１２日間保存した各電池を、室温で３時間放置し、この後、各電池のＯＣＶおよび１ｋＨｚでの内部抵抗を測定した。結果を表３に示す。表３において、測定されたＯＣＶは、電池電圧としている。表３の各電池の電池電圧値および内部抵抗値は、３セルの平均値である。
【００８１】
（Ｄ）１２５℃で保存した後の低温での大電流放電特性の評価
電池２および比較電池２を、それぞれ３セルずつ、１２５℃の環境下で３日保存した。この後、各電池を、パルス放電させて、１２５℃で保存した後の低温での大電流放電特性を評価した。具体的には、１０ｍＡで２０ｍ秒間定電流放電し、次いで６０秒間休止するサイクルを７２０時間（３０日間）繰り返した。各サイクルにおけるパルス放電時の電圧の経時変化を測定した。７２０時間後における最小のパルス電圧（最小パルス電圧）を求めた。
１２５℃の環境下で１２日保存した後の電池２および比較電池２について、上記と同様にして、最小パルス電圧を求めた。
結果を表３に示す。表３の各電池の最小パルス電圧は、３セルの平均値である。
【００８２】
【表３】
2010161037.tif 000005
【００８３】
なお、以下の表４に、電池１〜３および電池５、ならびに比較電池１〜２を、６０℃で１日間エージングした後に、それらの電池の非水電解質に含まれる酪酸の量を示す。さらに、電池２〜３および比較電池１〜２については、エージングののち１２５℃で３日間保存した後に、非水電解質に含まれる酪酸の量も示す。表４において、酪酸の量は、非水溶媒および溶質の合計１００重量部あたりの重量部で示している。電池１〜３および電池５、ならびに比較電池１〜２は、非水電解質に酪酸を添加したか、または非水電解質において酪酸が生成していると考えられる電池である。非水電解質に含まれる酪酸の量は、高速液体クロマトグラフィー（ＨＰＬＣ）を用いて測定した。
【００８４】
【表４】
2010161037.tif 000006
【００８５】
表１に示すように、電池１〜４は、いずれも、２０℃において、初期電池電圧が３Ｖ以上であった。さらに、各電池の初期内部抵抗（１ｋＨｚ）は１〜３０Ω（平均前）であった。つまり、電池１〜４の初期特性は良好であった。
また、表１から、電池１〜４は、比較電池１〜２と比べて、低温での大電流放電特性（最小パルス電圧）が高いこともわかる。
【００８６】
表２に示すように、電池５も、２０℃において、初期電池電圧が３Ｖ以上であった。さらに、電池５の初期内部抵抗（１ｋＨｚ）は１〜３０Ω（平均前）であった。つまり、電池５の初期特性も良好であった。
また、表２から、電池５は、比較電池３と比べて、低温での大電流放電特性（最小パルス電圧）が高いこともわかる。
【００８７】
非水電解質が、非水溶媒と溶質との合計１００重量部あたり０．１重量部以下の量でカルボン酸を含むことにより、負極の表面に、抵抗の小さい有機リチウム皮膜が生成され、前記皮膜により、高温保存時において非水電解質の還元分解が抑制される。このため、本発明の電池において、良好な結果が得られたと考えられる。
【００８８】
さらに表３に示されるように、電池２は、比較電池２と比べて、１２５℃の高温で保存した後でも、電池の内部抵抗の上昇が抑制されている。さらには、高温で保存した後の低温での大電流放電特性（最小パルス電圧）の低下も抑制されている。
なお、表３に示されるように、電池２は、１２５℃で１０日間保存した後でも、比較電池１よりも良好な低温での大電流放電特性を示している。
【００８９】
非水電解質が、非水溶媒と溶質の合計１００重量部あたり０．１重量部以下の量でカルボン酸を含むことにより、上記のように、負極の表面に抵抗の小さい有機リチウム皮膜が形成される。前記皮膜は、高温環境下でも維持され、負極における非水電解質の還元分解の促進を抑制する。つまり、非水溶媒に由来する還元分解生成物の負極への堆積が抑制される。このため、１２５℃で保存した後にも、良好な放電特性が維持されたと考えられる。
【００９０】
また、表４の例えば電池１〜３に示されるように、非水電解質に含まれる非水溶媒の種類によっては、電池内で非水溶媒とＬｉイオンが反応して酪酸が生成される場合があるが、いずれにしても、酪酸を、非水溶媒および溶質の合計１００重量部あたり、０．１重量部以下の量で非水電解質に予め添加した電池１〜３および５は、低温環境下および高温保存後において、良好な大電流放電特性を有する。これは、カルボン酸を所定の値以下の量で非水電解質に予め添加することにより、負極表面に有機リチウム皮膜を適切に生成させることができたためであると考えられる。
【００９１】
なお、上記実施例では、負極活物質としてリチウム金属を用いたが、負極活物質としてリチウム合金を使用しても、同様の効果を得ることができる。
【産業上の利用可能性】
【００９２】
本発明のリチウム一次電池は、−４０℃という低温においても大電流放電特性が良好であり、さらには、１２５℃という高温で保存した後においても、良好な大電流放電特性を維持することが可能である。従って、本発明のリチウム一次電池は、携帯機器、情報機器などの電子機器の電源、特に車載用電子機器の主電源またはメモリーバックアップ用電源として好適に用いることができる。
【図面の簡単な説明】
【００９３】
【図１】本発明の一実施形態に係るリチウム一次電池を概略的に示す縦断面図である。
【符号の説明】
【００９４】
１０  電池
１１  正極
１２  負極
１３  セパレータ
１４  正極ケース
１５  負極ケース
１６  ガスケット
【図１】
2010161037.tif 000007